【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
構成元素として、Ｌｉ、Ｐ、およびＳを含む固体電解質材料を製造するための製造方法であって、
Ｌｉ２Ｓ、Ｐ２Ｓ５およびＬｉ３Ｎを含む混合物Ａをガラス化する工程を含み、
前記固体電解質材料は、線源としてＣｕＫα線を用いたＸ線回折により得られるスペクトルにおいて、少なくとも回折角２θ＝１７．７±０．３°の位置に回折ピークを有し、前記回折角２θ＝１７．７±０．３°の位置に存在する前記回折ピークの回折強度をＩＡとし、回折角２θ＝２６．９±０．３°の位置に存在する回折ピークの回折強度をＩＢとしたとき、ＩＢ／ＩＡの値が０．５０以下である、固体電解質材料の製造方法。
【請求項２】
請求項１に記載の固体電解質材料の製造方法において、
前記固体電解質材料は、当該固体電解質材料中の前記Ｐの含有量に対する前記Ｌｉの含有量のモル比（Ｌｉ／Ｐ）が３．１５以上３．４５以下であり、前記Ｐの含有量に対する前記Ｓの含有量のモル比（Ｓ／Ｐ）が、３．７９以上４．００未満である、固体電解質材料の製造方法。
【請求項３】
請求項１または２に記載の固体電解質材料の製造方法において、
前記固体電解質材料は、線源としてＣｕＫα線を用いたＸ線回折により得られるスペクトルにおいて、回折角２θ＝２５．９±０．３°、２θ＝２９．６±０．３°、および２θ＝３８．８±０．３°の位置に回折ピークをさらに有する、固体電解質材料の製造方法。
【請求項４】
構成元素として、Ｌｉ、Ｐ、およびＳを含む固体電解質材料を製造するための製造方法であって、
Ｌｉ２Ｓ、Ｐ２Ｓ５およびＬｉ３Ｎを含む混合物Ａをガラス化する工程を含み、
前記固体電解質材料は、当該固体電解質材料中の前記Ｐの含有量に対する前記Ｌｉの含有量のモル比（Ｌｉ／Ｐ）が３．１５以上３．４５以下であり、前記Ｐの含有量に対する前記Ｓの含有量のモル比（Ｓ／Ｐ）が、３．７９以上４．００未満である、固体電解質材料の製造方法。
【請求項５】
請求項４に記載の固体電解質材料の製造方法において、
前記固体電解質材料は、線源としてＣｕＫα線を用いたＸ線回折により得られるスペクトルにおいて、少なくとも回折角２θ＝１７．７±０．３°、２θ＝２５．９±０．３°、２θ＝２９．６±０．３°、および２θ＝３８．８±０．３°の位置に回折ピークを有する、固体電解質材料の製造方法。
【請求項６】
請求項１乃至５いずれか一項に記載の固体電解質材料の製造方法において、
前記混合物Ａ中の前記Ｌｉ２Ｓ、前記Ｐ２Ｓ５および前記Ｌｉ３Ｎの合計を１００モル％としたとき、
前記Ｌｉ２Ｓの含有量が６３．０モル％以上７０．０モル％以下であり、
前記Ｐ２Ｓ５の含有量が２３．０モル％以上２６．０モル％以下であり、
前記Ｌｉ３Ｎの含有量が６．５モル％以上１２．０モル％以下である、固体電解質材料の製造方法。
【請求項７】
請求項１乃至６いずれか一項に記載の固体電解質材料の製造方法において、
前記混合物Ａをガラス化する工程により得られた混合物Ｂを加熱することにより、前記混合物Ｂの少なくとも一部を結晶化する工程をさらに含む、固体電解質材料の製造方法。
【請求項８】
請求項７に記載の固体電解質材料の製造方法において、
ガラス状態の前記混合物Ｂの少なくとも一部を結晶化する前記工程では、
不活性ガス雰囲気下において、前記混合物Ｂを２８０℃以上５００℃以下で加熱する、固体電解質材料の製造方法。
【請求項９】
請求項１乃至８いずれか一項に記載の固体電解質材料の製造方法において、
前記混合物Ａをガラス化する前記工程では、
前記混合物Ａをメカノケミカル処理することによりガラス化する、固体電解質材料の製造方法。
【手続補正２】
【補正対象書類名】明細書
【補正対象項目名】発明の名称
【補正方法】変更
【補正の内容】
【発明の名称】固体電解質材料の製造方法
【手続補正３】
【補正対象書類名】明細書
【補正対象項目名】０００９
【補正方法】変更
【補正の内容】
【０００９】
すなわち、本発明によれば、
構成元素として、Ｌｉ、Ｐ、およびＳを含む固体電解質材料を製造するための製造方法であって、
Ｌｉ２Ｓ、Ｐ２Ｓ５およびＬｉ３Ｎを含む混合物Ａをガラス化する工程を含み、
前記固体電解質材料は、線源としてＣｕＫα線を用いたＸ線回折により得られるスペクトルにおいて、少なくとも回折角２θ＝１７．７±０．３°の位置に回折ピークを有し、上記回折角２θ＝１７．７±０．３°の位置に存在する上記回折ピークの回折強度をＩＡとし、回折角２θ＝２６．９±０．３°の位置に存在する回折ピークの回折強度をＩＢとしたとき、ＩＢ／ＩＡの値が０．５０以下である、固体電解質材料の製造方法が提供される。
【手続補正４】
【補正対象書類名】明細書
【補正対象項目名】００１０
【補正方法】変更
【補正の内容】
【００１０】
また、本発明によれば、
構成元素として、Ｌｉ、Ｐ、およびＳを含む固体電解質材料を製造するための製造方法であって、
Ｌｉ２Ｓ、Ｐ２Ｓ５およびＬｉ３Ｎを含む混合物Ａをガラス化する工程を含み、
前記固体電解質材料は、当該固体電解質材料中の上記Ｐの含有量に対する上記Ｌｉの含有量のモル比（Ｌｉ／Ｐ）が３．１５以上３．４５以下であり、上記Ｐの含有量に対する上記Ｓの含有量のモル比（Ｓ／Ｐ）が、３．７９以上４．００未満である、固体電解質材料の製造方法が提供される。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
さらに、本発明によれば、
上記固体電解質材料の製造方法において、
上記混合物Ａ中の上記Ｌｉ２Ｓ、上記Ｐ２Ｓ５および上記Ｌｉ３Ｎの合計を１００モル％としたとき、
上記Ｌｉ２Ｓの含有量が６３．０モル％以上７０．０モル％以下であり、
上記Ｐ２Ｓ５の含有量が２３．０モル％以上２６．０モル％以下であり、
上記Ｌｉ３Ｎの含有量が６．５モル％以上１２．０モル％以下である、固体電解質材料の製造方法が提供される。
【手続補正７】
【補正対象書類名】明細書
【補正対象項目名】００８０
【補正方法】変更
【補正の内容】
【００８０】
以上、本発明の各実施形態について述べたが、これらは本発明の例示であり、上記以外の様々な構成を採用することもできる。
なお、本発明は前述の実施形態に限定されるものではなく、本発明の目的を達成できる範囲での変形、改良などは本発明に含まれるものである。
以下、参考形態の例を付記する。
（付記１）
構成元素として、Ｌｉ、Ｐ、およびＳを含み、
線源としてＣｕＫα線を用いたＸ線回折により得られるスペクトルにおいて、
少なくとも回折角２θ＝１７．７±０．３°の位置に回折ピークを有し、
前記回折角２θ＝１７．７±０．３°の位置に存在する前記回折ピークの回折強度をＩＡとし、回折角２θ＝２６．９±０．３°の位置に存在する回折ピークの回折強度をＩＢとしたとき、
ＩＢ／ＩＡの値が０．５０以下である、固体電解質材料。
（付記２）
付記１に記載の固体電解質材料において、
当該固体電解質材料中の前記Ｐの含有量に対する前記Ｌｉの含有量のモル比（Ｌｉ／Ｐ）が３．１５以上３．４５以下であり、前記Ｐの含有量に対する前記Ｓの含有量のモル比（Ｓ／Ｐ）が、３．７９以上４．００未満である、固体電解質材料。
（付記３）
付記１または２に記載の固体電解質材料において、
線源としてＣｕＫα線を用いたＸ線回折により得られるスペクトルにおいて、
回折角２θ＝２５．９±０．３°、２θ＝２９．６±０．３°、および２θ＝３８．８±０．３°の位置に回折ピークをさらに有する、固体電解質材料。
（付記４）
構成元素として、Ｌｉ、Ｐ、およびＳを含み、
当該固体電解質材料中の前記Ｐの含有量に対する前記Ｌｉの含有量のモル比（Ｌｉ／Ｐ）が３．１５以上３．４５以下であり、前記Ｐの含有量に対する前記Ｓの含有量のモル比（Ｓ／Ｐ）が、３．７９以上４．００未満である、固体電解質材料。
（付記５）
付記４に記載の固体電解質材料において、
線源としてＣｕＫα線を用いたＸ線回折により得られるスペクトルにおいて、
少なくとも回折角２θ＝１７．７±０．３°、２θ＝２５．９±０．３°、２θ＝２９．６±０．３°、および２θ＝３８．８±０．３°の位置に回折ピークを有する、固体電解質材料。
（付記６）
正極活物質層を含む正極と、電解質層と、負極活物質層を含む負極とを備えた、リチウムイオン電池であって、
前記正極活物質層、前記電解質層および前記負極活物質層のうち少なくとも一つが、付記１乃至５いずれか一つに記載の固体電解質材料を含む、リチウムイオン電池。
（付記７）
Ｌｉ２Ｓ、Ｐ２Ｓ５およびＬｉ３Ｎを含む混合物Ａをガラス化する工程を含み、
前記混合物Ａ中の前記Ｌｉ２Ｓ、前記Ｐ２Ｓ５および前記Ｌｉ３Ｎの合計を１００モル％としたとき、
前記Ｌｉ２Ｓの含有量が６３．０モル％以上７０．０モル％以下であり、
前記Ｐ２Ｓ５の含有量が２３．０モル％以上２６．０モル％以下であり、
前記Ｌｉ３Ｎの含有量が６．５モル％以上１２．０モル％以下である、固体電解質材料の製造方法。
（付記８）
付記７に記載の固体電解質材料の製造方法において、
前記混合物Ａをガラス化する工程により得られた混合物Ｂを加圧成型する工程と、
加圧成型した前記混合物Ｂを加熱することにより、前記混合物Ｂの少なくとも一部を結晶化する工程と、
をさらに含む、固体電解質材料の製造方法。
（付記９）
付記８に記載の固体電解質材料の製造方法において、
ガラス状態の前記混合物Ｂの少なくとも一部を結晶化する前記工程では、
不活性ガス雰囲気下において、前記混合物Ｂを２８０℃以上５００℃以下で加熱する、固体電解質材料の製造方法。
（付記１０）
付記７乃至９いずれか一つに記載の固体電解質材料の製造方法において、
前記混合物Ａをガラス化する前記工程では、
前記混合物Ａをメカノケミカル処理することによりガラス化する、固体電解質材料の製造方法。